(57)【要約】【課題】高温貯蔵時の耐漏液特性に優れる扁平型亜鉛電池を提供する。【解決手段】Ｃｕ、Ｉｎ、Ｓｎ、Ｂｉ及びＺｎよりなる群から選択される少なくとも一種類からなる表層面を内面とする負極ケース１０と、前記負極ケース１０の前記表層面と接し、無汞化亜鉛合金及びアルカリ電解液を含むゲル状負極９と、前記負極ケース１０にかしめ固定された正極ケース１と、環状の外壁１４ａと前記外壁１４ａの一方の開口端が内方に折り返された折り返し部１４ｂとを有し、前記外壁１４ａが前記負極ケース１０の外面と前記正極ケース１の内面の間に配置され、前記折り返し部１４ｂが前記負極ケース１０の内周縁部を被覆している絶縁ガスケット１３とを具備する扁平型亜鉛電池であって、前記絶縁ガスケット１３は、前記折り返し部１４ｂの底面Ｓ2と前記外壁１４ａの表面Ｓ1とが鈍角で交わっていることを特徴とする扁平型亜鉛電池。【選択図】      図１
2008103293.tif 000002
【特許請求の範囲】
【請求項１】
Ｃｕ、Ｉｎ、Ｓｎ、Ｂｉ及びＺｎよりなる群から選択される少なくとも一種類からなる表層面を内面とする負極ケースと、
前記負極ケースの前記表層面と接し、無汞化亜鉛合金及びアルカリ電解液を含むゲル状負極と、
前記負極ケースにかしめ固定された正極ケースと、
環状の外壁と、前記外壁の一方の開口端が内方に折り返された折り返し部とを有し、前記外壁が前記負極ケースの外面と前記正極ケースの内面の間に配置され、前記折り返し部が前記負極ケースの内周縁部を被覆している絶縁ガスケットと
を具備する扁平型亜鉛電池であって、
前記絶縁ガスケットは、前記折り返し部の底面と前記外壁の表面とが鈍角で交わっていることを特徴とする扁平型亜鉛電池。
【請求項２】
前記鈍角の範囲は、９５度以上、１４５度以下であることを特徴とする請求項１記載の扁平型亜鉛電池。
【請求項３】
前記折り返し部は、前記外壁と平行に立ち上がっているか、前記外壁に向かって傾斜していることを特徴とする請求項１または２記載の扁平型亜鉛電池。
【発明の詳細な説明】
【技術分野】
【０００１】
本発明は、扁平型亜鉛電池に関するものである。
【背景技術】
【０００２】
扁平型亜鉛電池の一例として空気亜鉛電池が知られている。空気亜鉛電池の主な用途として補聴器が挙げられる。日本国内においても高齢化が進むにつれ補聴器の需要が高まってきている。さらに、補聴器の形状も耳掛け型から耳孔型に移行しつつあり、より安全性の高い電池が要求されている。電池の安全性に関する項目として耐漏液特性があげられる。この耐漏液特性は、電池の封口性に依存していることが判っている。電池の封口方法としては、正極ケースと負極ケースの間にナイロン等の合成樹脂製の絶縁ガスケットを配置し、かしめ固定により絶縁ガスケットと正極ケース、絶縁ガスケットと負極ケースを密着させる方式を採用しているものがほとんどである。
【０００３】
電解液の漏出は、正極ケースと絶縁ガスケットの接面からよりも、負極ケースとガスケットの接面からの方が起こりやすい。このため、特許文献１〜４に示すように、負極ケースと絶縁ガスケットの隙間に封止剤を充填することが行われている。
【０００４】
近年環境問題から空気亜鉛電池において無水銀化の要求が高まっており、無汞化亜鉛合金を負極活物質として使用し、かつ負極ケースの内面にＳｎ、Ｉｎ等の水素過電圧の高い金属を配することが行われている。しかしながら、このような負極活物質と負極ケースを使用すると、特許文献１〜４に記載されているような封止剤のみでは、高温貯蔵時に十分な耐漏液特性を得られなかった。
【特許文献１】特公昭６２−５２４２６号特許公報
【特許文献２】特公昭６２−３１７８３号特許公報
【特許文献３】特開平８−７９１８号公報
【特許文献４】特開平９−１２９２０４号公報
【発明の開示】
【発明が解決しようとする課題】
【０００５】
本発明の目的は、高温貯蔵時の耐漏液特性に優れる扁平型亜鉛電池を提供することである。
【課題を解決するための手段】
【０００６】
本発明に係る扁平型亜鉛電池は、Ｃｕ、Ｉｎ、Ｓｎ、Ｂｉ及びＺｎよりなる群から選択される少なくとも一種類からなる表層面を内面とする負極ケースと、
前記負極ケースの前記表層面と接し、無汞化亜鉛合金及びアルカリ電解液を含むゲル状負極と、
前記負極ケースにかしめ固定された正極ケースと、
環状の外壁と、前記外壁の一方の開口端が内方に折り返された折り返し部とを有し、前記外壁が前記負極ケースの外面と前記正極ケースの内面の間に配置され、前記折り返し部が前記負極ケースの内周縁部を被覆している絶縁ガスケットと
を具備する扁平型亜鉛電池であって、
前記絶縁ガスケットは、前記折り返し部の底面と前記外壁の表面とが鈍角で交わっていることを特徴とする。
【発明の効果】
【０００７】
本発明によれば、高温貯蔵時の耐漏液特性に優れる扁平型亜鉛電池を提供することができる。
【発明を実施するための最良の形態】
【０００８】
負極ケースの内面を構成するＣｕ、Ｉｎ、Ｓｎ、Ｂｉ及びＺｎよりなる群から選択される少なくとも一種類からなる表層面は、無汞化亜鉛合金と負極ケースとが局部電池を形成するのを抑制することが可能である半面、ゲル状負極に含まれるアルカリ電解液に溶解するという性質を有する。このため、負極ケースと絶縁ガスケットとの密着性が十分でないと、高温貯蔵等により表層面がアルカリ電解液に溶出した際、負極ケースと絶縁ガスケットの間からアルカリ電解液が外部に漏れ出し、漏液に至る。
【０００９】
本発明は、上記負極ケースと負極作用物質とを用いる扁平型亜鉛電池において、絶縁ガスケットの折り返し部の底面と外壁の表面とが鈍角で交わっている構造にすると、かしめ固定の際に絶縁ガスケットに加わる応力で折り返し部が押し上げられて負極ケースの表層面と強く密着し、高温貯蔵時の漏液が少なくなることを見出したものである。
【００１０】
鈍角の範囲は、９５度以上、１４５度以下にすることができる。この範囲にすることにより、高温環境下での漏液発生率を低減することができる。この漏液発生率をさらに低くするためには、鈍角を１００度以上にすることが望ましい。但し、鈍角が１３０度を超えると、過放電の際に正極ケースの空気孔から電解液が漏れ出す恐れを生じる。よって、高温貯蔵時及び過放電時の双方において優れた耐漏液特性を得るために、鈍角の範囲は１００度以上１３０度以下にすることがより望ましい。
【００１１】
以下、本発明に係る扁平型亜鉛電池の実施形態を図面を参照して説明する。
【００１２】
（第1の実施形態）
図１は本発明の第1の実施形態に係る空気亜鉛電池を示す断面図で、図２は図１の空気亜鉛電池を示す要部拡大断面図で、図３は図１の空気亜鉛電池に用いられる絶縁ガスケットを径方向に沿って切断した際に得られる断面図を示す。
【００１３】
図１に示すように、有底円筒形をなす正極ケース１は、その開口部の上端２がかしめ加工により内方に折り曲げられている。正極ケース１は、底部に空気孔３を有する。正極ケース１の空気孔３は、未使用時の無駄な放電を防ぐため、正極ケース１の底面に貼られたシールテープ１６で一時的に塞がれている。この正極ケース１は、例えばステンレス鋼などの金属から形成されており、正極端子を兼ねているものである。この正極ケース１内には、正極触媒層４が収納されている。正極触媒層４に含まれる正極触媒としては、例えば、活性炭及びマンガン酸化物（例えば二酸化マンガン）の混合物を使用することができる。正極触媒層４は、例えば、活性炭と、マンガン酸化物と、導電性材料として膨張化黒鉛と、結着剤としてポリテトラフルオロエチレン粉末とを混合し、シート状に成型することにより得られる。
【００１４】
正極触媒層４に空気を均一に拡散させるための拡散紙５は、正極ケース１の底部内面に配置されている。拡散紙５には、例えば、クラフト紙を使用することができる。拡散紙５の厚さは５０〜１００μｍの範囲にすることが望ましい。酸素透過性を有する撥水膜６は、拡散紙５と正極触媒層４の間に介装されている。この撥水膜６は、アルカリ電解液が正極ケース１の空気孔３から外部に漏れ出すのを防止するためのものである。撥水膜６は、例えば、ポリテトラフルオロエチレンフィルムのようなフッ素樹脂フィルムから形成することができる。なお、撥水膜６は、１枚に限らず、２枚以上重ねて使用することも可能である。
【００１５】
正極集電体７は、正極触媒層４に積層され、その周縁部が正極ケース１の内面と接している。これにより、正極集電体７と正極ケース１との導通が確保される。正極集電体７は、例えば、金属ネットのような導電性の多孔質板から形成することができる。
【００１６】
正極触媒層４には、セパレータ８が積層されている。セパレータ８は、例えば、ポリプロピレンのようなポリオレフィン製の微多孔膜と不織布とから形成されている。微多孔膜の方を正極触媒層４と対向させ、不織布をゲル状負極９と対向させる。微多孔膜は、酸化亜鉛の析出による内部短絡を防止するためのものである。アルカリ電解液の保持に寄与しているのは、主に不織布である。
【００１７】
負極ケース１０は、負極集電体と負極端子を兼ねているものである。負極ケース１０は、有底円筒形状をなしている。負極ケース１０は、図２に示す通りに、基材１１と、Ｃｕ、Ｉｎ、Ｓｎ、Ｂｉ及びＺｎよりなる群から選択される少なくとも一種類からなる表層１２とが積層された板材から形成されている。
【００１８】
表層１２は、Ｃｕ、Ｉｎ、Ｓｎ、ＢｉまたはＺｎの単体金属から形成されていても、これらの金属を含む合金から形成されていても良い。また、Ｃｕ層とＳｎ層のような金属層同士、あるいは合金層同士、もしくは金属層と合金層を積層した多層板を表層としても良い。中でも、Ｓｎ金属層、Ｓｎ合金層が好ましい。このＳｎ合金層では、Ｓｎ含有量を８０質量％以上にし、かつＺｎ，Ｂｉ，Ｃｕ及びＩｎよりなる群から選択される少なくとも１種類からなる添加金属元素の含有量を０．１質量％以上、２０質量％以下にすることが望ましい。さらに好ましい範囲は、Ｓｎ含有量が８５質量％以上で、かつ添加金属元素の含有量が５質量％以上、１５質量％以下である。
【００１９】
表層１２の厚さは、３μｍ以上、４０μｍ以下にすることが望ましい。これは以下に説明する理由によるものである。表層１２の厚さを３μｍ未満にすると、表層１２が電解液に溶出した際に基材１１がより表出しやすくなる。一方、表層１２の厚さが４０μｍを超えると、かしめ固定による封口強度が低下して漏液の発生が助長される恐れがある。さらに好ましい範囲は５μｍ以上、３０μｍ以下である。
【００２０】
基材１１としては、例えば、ニッケル層とステンレス鋼層とが積層された板材を使用することができる。ニッケル層は、メッキもしくはクラッド接合により形成することが可能である。基材１１のステンレス鋼層の表面に前述した表層１２を接合することが好ましい。よって、負極ケース１０の外表面がニッケル層で形成されていることが望ましい。基材１１と表層１２の接合方法としては、メッキ、クラッド加工等を挙げることができる。
【００２１】
基材１１の厚さは、５０μｍ以上、１５０μｍ以下にすることが望ましい。さらに好ましい範囲は、５０μｍ以上、１２０μｍ以下である。
【００２２】
負極ケース１０は、例えば、基材１１と表層１２とが接合された板材を、内面が表層１２で構成されるように絞り加工により有底円筒形に成型によって得られる。
【００２３】
このような負極ケース１０は、正極ケース１内に挿入され、封口部材として機能する。ゲル状負極９は、負極ケース１０内に収容され、負極ケース１０の内面（表層１２）と接している。
【００２４】
ゲル状負極９は、無汞化亜鉛合金及びアルカリ電解液を含むものである。ゲル状負極９は、例えば、無汞化亜鉛合金粉末と、アルカリ電解液と、増粘剤（ゲル化剤）と、必要に応じてインヒビターとを混合することにより形成される。
【００２５】
無汞化亜鉛合金としては、無水銀かつ鉛無添加の亜鉛合金が望ましい。この亜鉛合金は、アルミニウム、ビスマス及びインジウムよりなる群から選択される少なくとも１種類を含有するものが望ましい。かかる無汞化亜鉛合金の中でも、Ｂｉ含有量が５０〜１０００ｐｐｍ、Ｉｎ含有量が１００〜１０００ｐｐｍで、Ａｌ及びＣａから選択される少なくとも１種類の含有量が１０〜１００ｐｐｍの亜鉛合金が好ましい。Ｂｉ含有量のさらに好ましい範囲は１００〜５００ｐｐｍで、Ｉｎ含有量のさらに好ましい範囲は３００〜７００ｐｐｍで、Ａｌ及びＣａから選択される少なくとも１種類の含有量のさらに好ましい範囲は２０〜５０ｐｐｍである。また、無汞化亜鉛合金は、１００〜３００μｍ程度の粒度を有する粉末であることが望ましい。
【００２６】
アルカリ電解液としては、例えば、水酸化カリウムを含むアルカリ水溶液等を挙げることができる。アルカリ電解液中の水酸化カリウム濃度は３０〜４５重量％の範囲にすることが好ましい。
【００２７】
増粘剤（ゲル化剤）としては、アルカリ電解液の粘性を増加させてゲル化させる機能を有するものを使用することができる。このような増粘剤としては、例えば、ポリアクリル酸のような吸水性高分子を挙げることができる。
【００２８】
インヒビターとしては、例えば、酸化インジウム、水酸化インジウム、酸化ビスマス等を挙げることができる。
【００２９】
絶縁ガスケット１３は、図８に示すようにリング状をしている。絶縁ガスケット１３を径方向に沿って切断した際に得られる断面図を図３に示す。図３に示すように、絶縁ガスケット１３は、環状の外壁１４ａと、外壁１４ａの一方の開口端が内方に折り返された折り返し部１４ｂとを有する。外壁１４ａの表面Ｓ1と折り返し部１４ｂの底面Ｓ2とは、鈍角θで交わっている。鈍角θの範囲は、９５度以上、１４５度以下にすることが望ましい。より好ましい範囲は１００度以上、１３０度以下である。折り返し部１４ｂは、外壁１４ａに対して平行に立ち上がっている。絶縁ガスケット１３の外壁１４ａの他方の開口端の内面には、突起１５が環状に形成されている。突起１５は、正極ケース１の開口端部２がかしめ加工により折り曲げられる際に絶縁ガスケット１３に加わる圧縮応力を高めることができるため、かしめ強度を向上することができる。
【００３０】
絶縁ガスケット１３は、例えばナイロン製で、その表面がポリアミド系樹脂でコーティングされている。このような材料から形成された絶縁ガスケット１３は、耐アルカリ性を向上することができる。
【００３１】
絶縁ガスケット１３の外壁１４ａは、図１，図２に示すように、負極ケース９の外周面と正極ケース１の内周面の間に配置されている。また、折り返し部１４ｂは、負極ケース９の開口端から内周縁部までを被覆している。前述した図３によると、折り返し部の底面Ｓ2は、セパレータ８及び正極触媒層４に接近する方向に傾斜した形状をしている。図１，図２に示すように、正極ケース１の開口端部２がかしめ加工により折り曲げられると、その際に絶縁ガスケット１３に加わる応力で折り返し部の底面Ｓ2が上方に押し上げられ、折り返し部１４ｂが負極ケース１０の内周縁部に押し付けられるため、負極ケース１０の表層面と絶縁ガスケット１３との密着性が向上される。その結果、高温貯蔵等により負極ケース１０の表層１２が電解液に溶出しても、負極ケース１０の表層面と絶縁ガスケット１３との密着性を維持することができるため、空気亜鉛電池の高温貯蔵時の耐漏液特性を向上することができる。
【００３２】
絶縁ガスケット１３の折り返し部１４ｂの底面Ｓ2と外壁１４ａの表面Ｓ1とが交わる角度θは、以下に説明する方法で測定される。任意の電池５個を分解し、それぞれから絶縁ガスケット１３を取り出す。各絶縁ガスケット１３を、図８に示すように、中心Ｏで垂直に交わるＸ軸及びＹ軸に沿って裁断し、４分割する。各裁断片の切断面における角度θを工具顕微鏡を用いて測定する。得られた測定結果（合計２０点）の平均を、求める角度θとする。
【００３３】
（第２の実施形態）
図４は本発明の第２の実施形態に係る空気亜鉛電池を示す要部拡大断面図で、図５は図４の空気亜鉛電池に用いられる絶縁ガスケットを径方向に沿って切断した際に得られる断面図を示す。図４，図５では、図１〜図３で説明したのと同様な部材について同符号を付して説明を省略する。
【００３４】
第２の実施形態に係る空気亜鉛電池は、絶縁ガスケット１３の折り返し部１４ｂが外壁１４ａに接近する方向に傾斜していること以外は、第１の実施形態に係る空気亜鉛電池と同様な構成を有する。このような構成にすると、絶縁ガスケット１３の折り返し部１４ｂと負極ケース１０の内周縁部との密着性が向上されるため、高温貯蔵時の耐漏液特性に優れた空気亜鉛電池を提供することができる。
【００３５】
前述した第１，第２の実施形態では、突起部１５を有する絶縁ガスケットを用いたが、図６及び図７に例示されるような突起部を持たない絶縁ガスケットを使用することも可能である。
【００３６】
［実施例］
以下、本発明の実施例を前述した図面を参照して詳細に説明する。
【００３７】
（実施例１）
Ｎｉメッキを施した厚さ１３５μｍのＳＵＳ３０４の板材（基材１１）のＳＵＳ３０４面に、厚さ１５μｍのＳｎの板材（表層１２）が接合された厚さ１５０μｍのクラッド材を用意した。これを内面がＳｎ金属となるように有底円筒形状に絞り加工した。
【００３８】
ナイロン製で、表面がポリアミド系樹脂でコーティングされた絶縁ガスケット１３を用意した。この絶縁ガスケット１３は、前述した図３に示す構造を有している。なお、外壁１４ａの表面Ｓ1と絶縁ガスケット１３の折り返し部１４ｂの底面Ｓ2とが交わる角度θは９５度であった。また、絶縁ガスケット１３の厚さは、突起部が形成されていない箇所で０．２０ｍｍであった。
【００３９】
また、電解液の増粘作用を持つゲル化剤としてのポリアクリル酸の微粉末にインヒビターとしての酸化インジウム（Ｉｎ2Ｏ3）を均一になるまで混合し、攪拌した。次いで、Ｂｉを３９７ｐｐｍ、Ｉｎを４９８ｐｐｍ、Ａｌを３２ｐｐｍ含有する平均粒径２０５μｍの無汞化亜鉛合金粉末に、３０％のＫＯＨと１％のＺｎＯからなるアルカリ電解液と、ポリアクリル酸と酸化インジウムの混合物とを添加し、これらを混合・攪拌して、ゲル状の亜鉛負極を調製した。
【００４０】
こうして得られたゲル状亜鉛負極９を負極ケース１０に充填後、正極触媒層４が収納された正極ケース１にかしめ加工により固定し、前述した図１に示す構造を有するＪＩＳ規格ＰＲ４４型のボタン形空気亜鉛電池を製造した。
【００４１】
（実施例２〜７）
絶縁ガスケット１３の折り返し部の底面Ｓ2と外壁の表面Ｓ1とが交わる角度θを下記表１に示すように変更すること以外は、実施例１と同様にして前述した図１に示す構造を有するＰＲ４４型のボタン形空気亜鉛電池を製造した。
【００４２】
（実施例８）
Ｓｎ金属層の代わりにＳｎ−Ｚｎ合金層（Ｓｎが９１質量％で、Ｚｎが９質量％）を使用すること以外は、実施例１と同様にして前述した図１に示す構造を有するＰＲ４４型のボタン形空気亜鉛電池を製造した。
【００４３】
（実施例９）
Ｓｎ金属層の代わりにＳｎ−Ｚｎ−Ｂｉ合金（Ｓｎが８９質量％で、Ｚｎが８質量％で、Ｂｉが３質量％）を使用すること以外は、実施例１と同様にして前述した図１に示す構造を有するＰＲ４４型のボタン形空気亜鉛電池を製造した。
【００４４】
（実施例１０）
Ｓｎ金属層の代わりにＳｎ−Ｚｎ−Ｉｎ合金（Ｓｎが９１．５質量％で、Ｚｎが８質量量％で、Ｉｎが０．５質量％）を使用すること以外は、実施例１と同様にして前述した図１に示す構造を有するＰＲ４４型のボタン形空気亜鉛電池を製造した。
【００４５】
（実施例１１）
突起部を設けない絶縁ガスケット（前述した図６に示す）を用いること以外は、前述した実施例１で説明した構成のボタン形空気亜鉛電池を製造した。
【００４６】
（実施例１２）
折り返し部が外壁に向かって傾斜している絶縁ガスケット（前述した図５に示す）を用いること以外は、前述した実施例１で説明した構成のボタン形空気亜鉛電池を製造した。
【００４７】
（実施例１３）
折り返し部が外壁に向かって傾斜していると共に突起部を持たない絶縁ガスケット（前述した図７に示す）を用いること以外は、前述した実施例１で説明した構成のボタン形空気亜鉛電池を製造した。
【００４８】
（比較例）
絶縁ガスケット１３の折り返し部の底面Ｓ2と外壁の表面Ｓ1とが交わる角度θを下記表１に示すように変更すること以外は、実施例１と同様にして前述した図１に示す構造を有するＰＲ４４型のボタン形空気亜鉛電池を製造した。
【００４９】
得られた空気亜鉛電池を各例毎に１５０個ずつ用意し、４５℃−９５％ＲＨの環境で３０日、６０日、９０日、１２０日貯蔵後の漏液発生率と、６０℃−９５％ＲＨの環境で１０日、２０日、３０日、６０日貯蔵後の漏液発生率を測定した。また、２５℃−８５％ＲＨ条件下において２５０Ωの抵抗を用い、過放電時間１００時間の過放電試験を実施し、空気孔からの漏液発生率を測定した。その結果を表１に示す。
【表１】
2008103293.tif 000003
【００５０】
表１から明らかなように、絶縁ガスケットの折り返し部の底面Ｓ2と外壁の表面Ｓ1が鈍角で交わっている実施例１〜１３の電池は、４５℃で９５％相対湿度の環境下と６０℃で９５％相対湿度の環境下のいずれにおいても、比較例と比較して漏液発生率が低かった。特に、角度が１００度以上の実施例２〜７によると、４５℃で９５％相対湿度の環境では９０日間漏液発生率は０％であった。ただし、角度が１３０度を超えている実施例６，７では、過放電漏液測定において空気孔からの漏液が発生した。
【００５１】
一方、角度が９０度の比較例によると、４５℃で９５％相対湿度の環境では６０日間の貯蔵で漏液を生じ、６０℃で９５％相対湿度の環境では１０日間の貯蔵で漏液を生じてしまった。
【００５２】
また、実施例８〜１０の結果に示す通りに、表層面をＳｎ合金で形成した場合にも、耐漏液特性が改善されることを確認できた。
【００５３】
さらに、実施例４，１１〜１３の比較により、折り返し部が外壁と平行な実施例４，１１の耐漏液特性が、折り返し部が外壁に向かって傾斜している実施例１２，１３に比して優れていることがわかった。
【００５４】
前述した実施例では、ボタン型空気亜鉛電池の例を説明したが、本発明は上記実施例に限定されるものではなく、発明の趣旨を逸脱しない範囲で種々の形態をとることができる。たとえば、コイン型、主面の形状が四角もしくは略四角形の扁平形等にすることが可能である。
【００５５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５６】
【図１】本発明の第1の実施形態に係る空気亜鉛電池を示す断面図。
【図２】図１の空気亜鉛電池を示す要部拡大断面図。
【図３】図１の空気亜鉛電池に用いられる絶縁ガスケットを径方向に沿って切断した際に得られる断面図。
【図４】本発明の第２の実施形態に係る空気亜鉛電池を示す要部拡大断面図。
【図５】図４の空気亜鉛電池に用いられる絶縁ガスケットを径方向に沿って切断した際に得られる断面図。
【図６】第３の実施形態に係る空気亜鉛電池で用いられる絶縁ガスケットを径方向に沿って切断した際に得られる断面図。
【図７】第４の実施形態に係る空気亜鉛電池で用いられる絶縁ガスケットを径方向に沿って切断した際に得られる断面図。
【図８】図１の空気亜鉛電池に用いられる絶縁ガスケットの上面図。
【符号の説明】
【００５７】
１…正極ケース、２…開口部の上端、３…空気孔、４…正極触媒層、５…空気拡散紙、６…撥水膜、７…正極集電体、８…セパレータ、９…ゲル状亜鉛負極、１０…負極ケース、１１…基材、１２…表層、１３…絶縁ガスケット、１４ａ…絶縁ガスケットの外壁、１４ｂ…絶縁ガスケットの折り返し部、１５…絶縁ガスケットの突起部、１６…シールテープ、θ…絶縁ガスケットの外壁表面と折り返し部底面との角度。
【図１】
2008103293.tif 000004
【図２】
2008103293.tif 000005
【図３】
2008103293.tif 000006
【図４】
2008103293.tif 000007
【図５】
2008103293.tif 000008
【図６】
2008103293.tif 000009
【図７】
2008103293.tif 000010
【図８】
2008103293.tif 000011